(57)【要約】      （修正有）【課題】排気配管内での堆積物の発生を防ぐとともに、排気配管の腐食を防ぐことが可能な薄膜形成装置を提供する。【解決手段】薄膜形成装置１において、反応炉２と、反応炉２内に原料ガスを供給する原料ガス供給経路Ｌ１と、原料ガス流量制御装置３と、反応炉２内から排出された排ガスを搬送する排気経路Ｌ４と、排気経路Ｌ４に真空ポンプ６が設けられている。排気経路Ｌ４にはハロゲン含有ガス導入口７，８が設けられ、ハロゲン含有ガス導入口７、８に接続されたハロゲン含有ガス供給経路Ｌ５、Ｌ６と、ハロゲン含有ガス流量制御装置９、１０と、原料ガス流量制御装置３及びハロゲン含有ガス流量制御装置９，１０と電気的に接続された制御装置１１とを備える。【選択図】図１
2020057715.tif 000002
【特許請求の範囲】
【請求項１】
薄膜を形成する反応炉と、
前記反応炉内に原料ガスを供給する１以上の原料ガス供給経路と、
前記原料ガス供給経路に設けられた１以上の原料ガス流量制御装置と、
前記反応炉内から排出された排ガスを搬送する排気経路と、
前記排気経路に設けられた真空ポンプと、
前記排気経路に設けられた１以上のハロゲン含有ガス導入口と、
前記ハロゲン含有ガス導入口から前記排気経路内にハロゲン含有ガスを供給する１以上のハロゲン含有ガス供給経路と、
前記ハロゲン含有ガス供給経路に設けられた１以上のハロゲン含有ガス流量制御装置と、
１以上の前記原料ガス流量制御装置及び前記ハロゲン含有ガス流量制御装置と電気的に接続された制御装置と、を備える薄膜形成装置。
【請求項２】
前記排気経路が、前記真空ポンプの二次側に少なくとも１以上の前記ハロゲン含有ガス導入口を有する、請求項１に記載の薄膜形成装置。
【請求項３】
前記排気経路が、前記真空ポンプの一次側に少なくとも１以上の前記ハロゲン含有ガス導入口を有する、請求項１又は２に記載の薄膜形成装置。
【請求項４】
前記原料ガスが、ケイ素及びゲルマニウムのうち、少なくとも１以上の金属原子を含む、請求項１乃至３のいずれか一項に記載の薄膜形成装置。
【請求項５】
前記ハロゲン含有ガスが、フッ素原子を含む、請求項１乃至４のいずれか一項に記載の薄膜形成装置。
【請求項６】
前記制御装置は、前記原料ガスに含まれる前記金属原子の積算供給原子数Ａを演算するとともに、前記ハロゲン含有ガスに含まれるハロゲン原子の積算供給原子数Ｂが前記積算供給原子数Ａの３〜５倍の範囲となるように、前記ハロゲン含有ガスの供給時間を演算する、請求項４又は５に記載の薄膜形成装置。
【請求項７】
請求項１乃至６のいずれか一項に記載の薄膜形成装置の運転方法であって、
排気経路内にハロゲン含有ガスと反応する成分が存在している間のみ、前記排気経路内に前記ハロゲン含有ガスを供給する、薄膜形成装置の運転方法。
【請求項８】
反応炉内に供給する原料ガスの供給量から、前記排気経路内への前記ハロゲン含有ガスの供給時間を算出する、請求項７に記載の薄膜形成装置の運転方法。
【請求項９】
前記原料ガスが、ケイ素及びゲルマニウムのうち、少なくとも１以上の金属原子を含み、
前記ハロゲン含有ガスが、フッ素原子を含む場合において、
前記フッ素原子の積算供給原子数Ｂが前記金属原子の積算供給原子数Ａの３〜５倍の範囲内なるように、前記ハロゲン含有ガスの供給時間を制御する、請求項８に記載の薄膜形成装置の運転方法。
【発明の詳細な説明】
【技術分野】
【０００１】
本発明は、薄膜形成装置及びその運転方法に関する。
【背景技術】
【０００２】
半導体集積デバイスや液晶パネルなどの電子デバイスの製造では、ＰＶＤ（物理的気相堆積）法やＣＶＤ（化学的気相堆積）法などの方法によって、基板上に様々な材質の膜が成膜される。例えば、ＣＶＤ法による成膜プロセスでは、ＳｉＨ４、Ｓｉ（ＯＣ２Ｈ５）４（以下、「ＴＥＯＳ」と記す）、ＷＦ６（六フッ化タングステン）を始めとする様々な材料が使用され、反応室内の基板等の上に酸化膜や窒化膜等が成膜される。このような成膜プロセスでは、未分解の材料あるいは副生成物が反応室の下流側に排出され、特にドライポンプ下流側の大気圧へと圧力上昇する箇所で、低沸点成分の堆積が生じる。
【０００３】
また、成膜材料の一部は、基板等の上の薄膜形成に有効利用されず、反応室の内壁や電極面などに付着する。特に付着物が多く発生するプロセスでは、成膜品質の維持を目的として、反応性ガスを導入して付着物を除去するドライ洗浄プロセスが行われることがある。例えば、ＳｉＨ４とＮＨ３を用いるシリコン窒化膜形成ＣＶＤや、ＴＥＯＳとＯ２を用いるシリコン酸化膜形成ＣＶＤでは、ＮＦ３やパーフルオロカーボンなどのフッ素系ガスによるドライ洗浄プロセスがしばしば行われている。このようなドライ洗浄プロセスでは、未分解の材料あるいは副生成物が反応室の下流側に排出され、特にドライポンプ下流側の大気圧へと圧力上昇する箇所で、低沸点成分の堆積が生じる。
【０００４】
上述したように、排気配管の内壁面上に堆積する反応副生成物としては、酸化ケイ素、酸化窒化ケイ素、珪フッ化アンモニウム（別名：ヘキサフルオロケイ酸アンモニウム、化学式：ＳｉＦ６（ＮＨ４）２）などの様々なケイ素化合物が挙げられる。これらの堆積物は排気配管の閉塞といった重大トラブルを引き起こすこともある。このため、適宜、排気配管を取り外し、洗浄した後再利用あるいは交換などの対処が不可欠となっている。このようなメンテナンス作業を行うには装置を停止する必要があり、生産性への影響だけでなく、停止・再起動に伴うドライポンプへの過負荷が発生するという課題がある。
【０００５】
このような課題の解決方法として、特許文献１および特許文献２には、半導体製造装置と排ガス処理装置の間の排気配管を加熱することで、堆積物の付着を抑制する方法が開示されている。特に、特許文献２には、排気配管の全てを連続的に１２０〜１６０℃に加熱することが記載されている。
【０００６】
近年、従来よりも低い温度での薄膜形成が求められている。これを受け、従来よりも蒸気圧が低く、かつ反応性が高い成膜材料が広く使用されている。具体的には、ＳｉＨ（Ｎ（ＣＨ３）２）３（以下、３ＤＭＡＳと記す）、ＳｉＨ２（Ｎ（Ｃ２Ｈ５）２）２（以下、ＢＤＥＡＳと記す）、ＳｉＨ２（ＮＨ（Ｃ３Ｈ７））２（以下、ＤｉＰＡＳと記す）など、常温で液体である成膜材料である。上述した特許文献１および特許文献２に記載された排気配管の加熱により、これらの低蒸気圧材料の未分解成分が排気配管上に吸着することは抑制される。しかしながら、一方で、低蒸気圧材料と酸素や水分との反応、すなわち酸化ケイ素などのケイ素化合物の生成を促進してしまうという課題がある。
【０００７】
このような課題の解決方法として、特許文献３および特許文献４には、フッ素含有インタハロゲンガスを排気配管に導入して堆積物を反応除去する方法が開示されている。しかしながら、成膜プロセスとは独立したプロセスであるため、反応性の高いガスを過剰に導入して排気配管の腐食を引き起こしてしまうなどの課題がある。
【先行技術文献】
【特許文献】
【０００８】
【特許文献１】特許第４２１０３９５号公報
【特許文献２】特開２０１１−０５８０３３号公報
【特許文献３】特開２００１−１８９２７７号公報
【特許文献４】特許第３００７０３２号公報
【発明の概要】
【発明が解決しようとする課題】
【０００９】
本発明は、上記事情に鑑みてなされたものであって、排気配管内での堆積物の発生を防ぐとともに、排気配管の腐食を防ぐことが可能な薄膜形成装置及びその運転方法を提供することを課題とする。
【課題を解決するための手段】
【００１０】
上記課題を解決するため、本発明は以下の構成を備える。
［１］  薄膜を形成する反応炉と、
前記反応炉内に原料ガスを供給する１以上の原料ガス供給経路と、
前記原料ガス供給経路に設けられた１以上の原料ガス流量制御装置と、
前記反応炉内から排出された排ガスを搬送する排気経路と、
前記排気経路に設けられた真空ポンプと、
前記排気経路に設けられた１以上のハロゲン含有ガス導入口と、
前記ハロゲン含有ガス導入口から前記排気経路内にハロゲン含有ガスを供給する１以上のハロゲン含有ガス供給経路と、
前記ハロゲン含有ガス供給経路に設けられた１以上のハロゲン含有ガス流量制御装置と、
１以上の前記原料ガス流量制御装置及び前記ハロゲン含有ガス流量制御装置と電気的に接続された制御装置と、を備える薄膜形成装置。
［２］  前記排気経路が、前記真空ポンプの二次側に少なくとも１以上の前記ハロゲン含有ガス導入口を有する、［１］に記載の薄膜形成装置。
［３］  前記排気経路が、前記真空ポンプの一次側に少なくとも１以上の前記ハロゲン含有ガス導入口を有する、［１］又は［２］に記載の薄膜形成装置。
［４］  前記原料ガスが、ケイ素及びゲルマニウムのうち、少なくとも１以上の金属原子を含む、［１］乃至［３］のいずれか一項に記載の薄膜形成装置。
［５］  前記ハロゲン含有ガスが、フッ素原子を含む、［１］乃至［４］のいずれか一項に記載の薄膜形成装置。
［６］  前記制御装置は、前記原料ガスに含まれる前記金属原子の積算供給原子数Ａを演算するとともに、前記ハロゲン含有ガスに含まれるハロゲン原子の積算供給原子数Ｂが前記積算供給原子数Ａの３〜５倍の範囲となるように、前記ハロゲン含有ガスの供給時間を演算する、［４］又は［５］に記載の薄膜形成装置。
［７］  ［１］乃至［６］のいずれか一項に記載の薄膜形成装置の運転方法であって、
排気経路内にハロゲン含有ガスと反応する成分が存在している間のみ、前記排気経路内に前記ハロゲン含有ガスを供給する、薄膜形成装置の運転方法。
［８］  反応炉内に供給する原料ガスの供給量から、前記排気経路内への前記ハロゲン含有ガスの供給時間を算出する、［７］に記載の薄膜形成装置の運転方法。
［９］  前記原料ガスが、ケイ素及びゲルマニウムのうち、少なくとも１以上の金属原子を含み、
前記ハロゲン含有ガスが、フッ素原子を含む場合において、
前記フッ素原子の積算供給原子数Ｂが前記金属原子の積算供給原子数Ａの３〜５倍の範囲内なるように、前記ハロゲン含有ガスの供給時間を制御する、［８］に記載の薄膜形成装置の運転方法。
【発明の効果】
【００１１】
本発明の薄膜形成装置及びその運転方法は、排気配管内での堆積物の発生を防ぐとともに、排気配管の腐食を防ぐことができる。
【図面の簡単な説明】
【００１２】
【図１】本発明を適用した一実施形態である薄膜形成装置の構成を示す系統図である。
【図２】実施例１における原料ガス及びハロゲン含有ガスの供給のタイミングを示す図である。
【図３】実施例２における原料ガス及びハロゲン含有ガスの供給のタイミングを示す図である。
【図４】実施例３における原料ガス及びハロゲン含有ガスの供給のタイミングを示す図である。
【発明を実施するための形態】
【００１３】
以下、本発明を適用した一実施形態である薄膜形成装置について、その運転方法とともに図面を参照しながら詳細に説明する。なお、以下の説明で用いる図面は、特徴をわかりやすくするために、便宜上特徴となる部分を拡大して示している場合があり、各構成要素の寸法比率などが実際と同じであるとは限らない。
【００１４】
＜薄膜形成装置＞
先ず、本発明を適用した一実施形態である薄膜形成装置の構成について、説明する。図１は、本発明を適用した一実施形態である薄膜形成装置の構成の一例を模式的に示す系統図である。
図１に示すように、本実施形態の薄膜形成装置１は、反応炉２、原料ガス供給経路Ｌ１、原料ガス流量制御装置３、排気経路Ｌ４、真空ポンプ６、ハロゲン含有ガス導入口７，８、ハロゲン含有ガス供給経路Ｌ５，Ｌ６、ハロゲン含有ガス流量制御装置９，１０、及び制御装置１１を備えて、概略構成されている。本実施形態の薄膜形成装置１は、排気経路Ｌ４内を清浄に保つための装置である。
【００１５】
本実施形態の薄膜形成装置１は、基板等の被対象物の表面に薄膜を成膜する装置であれば、特に限定されない。薄膜形成装置１としては、プラズマＣＶＤ（ＰＥＣＶＤ：plasma-enhanced chemical vapor deposition）装置、熱ＣＶＤ装置、原子層堆積（ＡＬＤ：Atomic layer deposition）装置などが挙げられる。
【００１６】
反応炉２は、被対象物となる基板（例えば、シリコン基板）等を内側の空間に収納して、被対象物の表面に酸化膜、窒化膜や金属薄膜等の薄膜を形成するものである。
反応炉２には、原料ガス供給経路Ｌ１、各種プロセスガス供給経路Ｌ２、不活性ガス供給経路Ｌ３がそれぞれ１以上接続されている。これにより、反応炉２内に、原料ガス、各種プロセスガス及び不活性ガスを適宜供給可能とされている。
また、反応炉２には、排気経路Ｌ４が接続されている。これにより、反応炉２内の排ガスを反応炉２の外側に排出できる。
【００１７】
原料ガス供給経路Ｌ１は、反応炉２内に原料ガスを供給するために設けられた供給配管である。なお、原料ガスとしては、特に限定されないが、ケイ素及びゲルマニウムのうち、少なくとも１以上の金属原子を含むものが好ましく、ケイ素を含むものがより好ましい。
【００１８】
ケイ素を含む原料ガスとしては、ＳｉＨ４、Ｓｉ２Ｈ６、Ｓｉ３Ｈ８、ＴＥＯＳ、３ＤＭＡＳ、ＢＤＥＡＳ、ＤｉＰＡＳ等が挙げられる。
ゲルマニウムを含む原料ガスとしては、ＧｅＨ４、Ｇｅ２Ｈ６、Ｇｅ（ＣＨ３）４、Ｇｅ（Ｃ２Ｈ５）４、（（ＣＨ３）２ＣＨＣＨ２）ＧｅＨ３、（イソブチルゲルマン／ＩＢＧｅ）等が挙げられる。
【００１９】
原料ガス供給経路（供給配管）Ｌ１の材質は、原料ガスによって腐食しないものであれば、特に限定されない。このような材質としては、ステンレス、チタン等の金属、塩化ビニル等の樹脂などが挙げられる。
【００２０】
原料ガス供給経路Ｌ１の本数は、特に限定されるものではなく、反応炉２内に供給する原料の種類に応じて適宜選択することができる。
【００２１】
原料ガス流量制御装置３は、原料ガス供給経路Ｌ１内を流れる原料ガスの流量を測定、及び制御するために、原料ガス供給経路Ｌ１に設けられた装置である。原料ガス流量制御装置３としては、市販のマスフローコントローラ（ＭＦＣ）を用いることができる。
【００２２】
原料ガス流量制御装置３は、電気的に制御装置１１と接続されている。すなわち、原料ガス流量制御装置３と制御装置１１とは、有線又は無線信号により、互いに信号を送受信可能とされている。具体的には、原料ガス流量制御装置３は、原料ガス供給経路Ｌ１を介して反応炉２内へ供給される原料ガスの流量および供給時間を制御装置１１に送信するとともに、制御装置１１から当該原料ガス流量制御装置３の制御信号を受信することができる。
【００２３】
プロセスガス供給経路Ｌ２、及び不活性ガス供給経路Ｌ３の材質及び本数は、上述した原料ガス供給経路Ｌ１と同様とすることができる。また、プロセスガス供給経路Ｌ２、及び不活性ガス供給経路Ｌ３にはそれぞれ流量制御装置４，５が設けられている。流量制御装置４，５としては、原料ガス流量制御装置３と同様に市販のマスフローコントローラを用いることができる。
【００２４】
排気経路Ｌ４は、反応炉２内から排出された排ガスを図示略の排ガス処理装置へ搬送するために設けられた排気配管である。換言すると、排気経路Ｌ４は、反応炉２と図示略の排ガス処理装置との間にわたって設けられた排気配管である。
なお、排ガス経路Ｌ４内を通過する排ガスには、反応炉２内に供給された各種ガス、すなわち、未反応の原料ガス、各種プロセスガス、及び不活性ガス、並びに反応炉２内の反応で生成した反応副生成ガスが含まれる。
また、排気経路Ｌ４には、真空ポンプ６、及びハロゲン含有ガス導入口７，８がそれぞれ設けられている。
【００２５】
排気経路（排気配管）Ｌ４の材質は、前記排ガスを周辺環境に漏洩することなく除害装置に導けるものであれば、特に限定されない。このような材質としては、ステンレス、チタン等の金属、塩化ビニル等の樹脂などが挙げられる。これらの中でも、耐食性の観点から、ステンレスが好ましい。また、ハロゲンガスに対する耐食性を向上させられる内面コーティングが施されても良い。
【００２６】
真空ポンプ６は、排気経路Ｌ４に設けられている。この真空ポンプ６を稼働して反応炉２内を排気することで、反応炉２内を真空にすることができる。真空ポンプ６の規格は、特に限定されるものではなく、反応炉２の容積や反応炉２に導入されるガス流量、およびプロセスの圧力条件等によって適宜選択することができる。真空ポンプ６としては、荏原製作所製ＥＶ−Ｍシリーズや樫山工業製ＳＤＥシリーズ等を用いることができる。なお、真空ポンプ６には、不活性ガス供給経路（不活性ガス供給配管）Ｌ７が接続されていてもよい。
【００２７】
ハロゲン含有ガス導入口７，８は、排気経路Ｌ４内にハロゲン含有ガスを供給するために設けられた導入口（開口部、合流部ともいう）である。ハロゲン含有ガス導入口７，８から排気経路Ｌ４内にハロゲン含有ガスを供給することにより、排気経路Ｌ４内の未反応の原料ガス等と反応させることができる。
【００２８】
ハロゲン含有ガス導入口７は、真空ポンプ６の二次側の排気経路Ｌ４に設けられている。ここで、排気経路Ｌでは、真空ポンプ６の二次側の圧力が高くなるため、より多くの堆積物が生じやすい。この場所にハロゲン含有ガス導入口７を設けることにより、排気配管内での堆積物の発生をより効果的に防ぐことができる。
【００２９】
ハロゲン含有ガス導入口８は、真空ポンプ６の一次側の排気経路Ｌ４に設けられている。真空ポンプ６の一次側（すなわち、反応炉２の出口側）にハロゲン含有ガス導入口８を設けることにより、真空ポンプ６内での堆積物の発生を防ぐことができる。
【００３０】
なお、本実施形態の薄膜形成装置１では、真空ポンプ６の一次側及び二次側の排気経路Ｌ４にそれぞれ一つずつのハロゲン含有ガス導入口７，８が設けられた構成を一例として説明したが、これに限定されるものではない。排気経路Ｌ４には、少なくとも１つ以上のハロゲン含有ガス導入口が設けられていれば、本発明の効果を奏することができる。また、排気経路Ｌ４には、真空ポンプ６の二次側のみに２以上のハロゲン含有ガス導入口が設けられていてもよいし、真空ポンプ６の一次側のみに２以上のハロゲン含有ガス導入口が設けられていてもよい。これらの中でも、真空ポンプ６の一次側及び二次側に、それぞれ１つ以上のハロゲン含有ガス導入口を設けることが好ましい。
【００３１】
ハロゲン含有ガス供給経路Ｌ５は、ハロゲン含有ガスを図示略のハロゲン含有ガス供給源から排気経路Ｌ４内へ供給するために設けられた供給配管である。ハロゲン含有ガス供給経路Ｌ５は、図示略のハロゲン含有ガス供給源と排気経路Ｌ４との間にわたって設けられている。具体的には、ハロゲン含有ガス供給経路Ｌ５は、ハロゲン含有ガス導入口７において排気経路Ｌ４と接続されている。
【００３２】
ハロゲン含有ガスとしては、特に限定されないが、フッ素、塩素、臭素、及びヨウ素のうち、少なくとも１以上を含むものが好ましく、フッ素を含むものがより好ましい。
【００３３】
フッ素を含むハロゲン含有ガスとしては、フッ化水素（ＨＦ）、フッ素（Ｆ２）、二フッ化カルボニル（ＣＯＦ２）、三フッ化塩素（ＣＬＦ３）等が挙げられる。
【００３４】
なお、本実施形態に適用する原料ガスとハロゲン含有ガスとの組み合わせは、特に限定されるものではない。原料ガスとハロゲン含有ガスとの組み合わせとしては、排気経路Ｌ４内において反応した際に、堆積物となる固形成分が生じない組み合わせを用いることが好ましい。具体的には、原料ガスとしてケイ素やゲルマニウムを含むガスを用いた際に、ハロゲン含有ガスとしてフッ素を含むガスを用いることが好ましく、原料ガスとしてアルミニウムやガリウムを含むガスを用いた際に、ハロゲン含有ガスとして塩素を含むガスを用いることが好ましい。
【００３５】
ハロゲン含有ガス供給経路（供給配管）Ｌ５の材質は、ハロゲン含有ガスによって腐食しないものであれば、特に限定されない。このような材質としては、ステンレス、チタン等の金属、塩化ビニル等の樹脂などが挙げられる。
【００３６】
ハロゲン含有ガス流量制御装置９は、ハロゲン含有ガス供給経路Ｌ５内を流れるハロゲン含有ガスの流量を測定、及び制御するために、ハロゲン含有ガス供給経路Ｌ５に設けられた装置である。ハロゲン含有ガス流量制御装置９としては、市販のマスフローコントローラ（ＭＦＣ）を用いることができる。
【００３７】
ハロゲン含有ガス流量制御装置９は、電気的に制御装置１１と接続されている。すなわち、ハロゲン含有ガス流量制御装置９と制御装置１１とは、有線又は無線信号により、互いに信号を送受信可能とされている。具体的には、ハロゲン含有ガス流量制御装置９は、ハロゲン含有ガス供給経路Ｌ５を介して排気経路Ｌ４内へ供給されるハロゲン含有ガスの流量および供給時間を制御装置１１に送信するとともに、制御装置１１から当該ハロゲン含有ガス流量制御装置９の制御信号を受信することができる。
【００３８】
ハロゲン含有ガス供給経路Ｌ６の材質は、上述したハロゲン含有ガス供給経路Ｌ５と同様とすることができる。また、ハロゲン含有ガス供給経路Ｌ６にはハロゲン含有ガス流量制御装置１０が設けられている。ハロゲン含有ガス流量制御装置１０としては、ハロゲン含有ガス流量制御装置９と同様に市販のマスフローコントローラを用いることができる。
【００３９】
なお、ハロゲン含有ガス供給経路の本数は、特に限定されるものではなく、排気経路Ｌ４に設けられたハロゲン含有ガス導入口の数（本実施形態では二つ）に応じて適宜選択することができる。
【００４０】
制御装置１１は、原料ガス流量制御装置３及びハロゲン含有ガス流量制御装置９，１０と電気的に接続されている。これにより、制御装置１１は、原料ガス流量制御装置３から送信される「反応炉２内へ供給される原料ガスの流量」の信号、及びハロゲン含有ガス流量制御装置９，１０から送信される「排気経路Ｌ４内へ供給されるハロゲン含有ガスの流量」の信号をそれぞれ受信するとともに、原料ガス流量制御装置３及びハロゲン含有ガス流量制御装置９，１０に対して、それぞれ制御信号を送信することができる。
【００４１】
＜薄膜形成装置の運転方法＞
次に、本実施形態の薄膜形成装置１の運転方法、すなわち、薄膜の形成方法及び排気配管Ｌ４内の清浄化方法について説明する。なお、本実施形態の薄膜形成装置１の運転方法では、薄膜形成装置１がＡＬＤ装置である場合を一例として説明する。
【００４２】
（薄膜の形成方法）
先ず、薄膜の形成方法について説明する。
反応炉２内に、薄膜を形成させたい基板（例えば、シリコン基板）を設置する。次に、不活性ガス供給経路Ｌ３と真空ポンプ６とを用いて、反応炉２内をパージする。次いで、反応炉２内に、原料ガスと、酸化性ガスや還元性ガスからなる反応性ガス（プロセスガス）と、を交互に供給して、基板上に薄膜を形成する。
【００４３】
基板上に所望の膜厚の薄膜が形成されたら、反応炉２内の基板を入れ替えて、薄膜形成処理を行う。薄膜形成を行うと、反応炉２内の基板以外のところに、副生成物が堆積するため、適宜、反応炉２内のクリーニングを行う。
【００４４】
ところで、一般的にＡＬＤ法では、原料ガスを反応炉２内に供給した後、基板の表面吸着せずに気相中に漂っている原料ガスを排出するため、未反応の原料ガスが排気経路（排気配管）Ｌ４内に導出される。その後、反応性ガスを反応炉２内に供給するが、こちらも全てが反応炉内で消費されるわけではなく、排気経路Ｌ４内に導出される。このため、排気経路Ｌ４内でも反応が生じて、排気配管内に堆積物が生じる。また、堆積物によって排気配管内の閉塞が始まると、堆積物の発生が加速度的に早くなってしまう。
【００４５】
（排気配管内の清浄化方法）
そこで、本実施形態の薄膜形成装置１の運転方法では、反応炉２内への原料ガスの供給と連動させて、反応炉２の排気側（すなわち、排気経路Ｌ４内）にハロゲン含有ガスを供給することで、堆積物の発生を予防する。一方で、排気配管の腐食を予防することも重要である。したがって、本実施形態の薄膜形成装置１の運転方法では、排気経路Ｌ４内にハロゲン含有ガスと反応する成分（堆積物や未反応の原料ガスなど）が存在している間のみ、排気経路Ｌ４内にハロゲン含有ガスを供給する。
【００４６】
具体的には、制御装置１１によって、以下のようにハロゲン含有ガス流量制御装置９，１０を制御する。
（１）反応炉２内への原料ガスの供給開始から、所定の待ち時間を経た後、排気経路Ｌ４内へのハロゲン含有ガスの供給を開始する。
（２）原料ガスに含まれる金属原子の積算供給原子数を演算し、演算結果とハロゲン含有ガスの供給流量とに基づいて、排気経路Ｌ４内へのハロゲン含有ガスの供給時間をハロゲン含有ガス導入口７，８ごとに決定し、ハロゲン含有ガス流量制御装置９，１０の動作を制御する。
【００４７】
ここで、原料ガスが、ケイ素及びゲルマニウムのうち、少なくとも１以上の金属原子を含み、ハロゲン含有ガスが、フッ素原子を含む場合、制御装置１１は、フッ素原子の積算供給原子数Ｂが金属原子の積算供給原子数Ａの３〜５倍の範囲内なるように、ハロゲン含有ガスの供給時間を決定し、ハロゲン含有ガス流量制御装置９，１０の動作を制御する。積算供給原子数Ｂが積算供給原子数Ａに対して３〜５倍の範囲内とすることで、排気経路（排気配管）Ｌ４内での堆積物の発生を防ぐとともに、排気配管の腐食を防ぐことができる。
【００４８】
なお、本実施形態の薄膜形成装置１では、真空ポンプ６の一次側（上流側）および二次側（下流側）にそれぞれハロゲン含有ガス導入口７，８を設けているが、薄膜形成プロセス中は導入口８からハロゲン含有ガスを導入しないことが望ましい。これにより、排気経路Ｌ４内へ供給したハロゲン含有ガスが反応炉２側に逆拡散することを防ぐことができる。
【００４９】
以上説明したように、本実施形態の薄膜形成装置１及びその運転方法は、排気経路（排気配管）Ｌ４内での堆積物の発生を防ぐとともに、排気配管の腐食を防ぐことができる。したがって、薄膜形成装置１のメンテナンス頻度を低くし、薄膜形成装置１の稼働率を向上できる。
【００５０】
なお、本発明の技術範囲は上記実施の形態に限定されるものではなく、本発明の趣旨を逸脱しない範囲において種々の変更を加えることが可能である。例えば、上述した実施形態の薄膜形成装置１では、反応炉２内へ導入する原料ガスが１種類である場合を一例として説明したが、これに限定されるものではない。いずれの供給経路にも流量制御装置を設けることにより、原料ガスが２種類以上であってもよい。
【００５１】
また、真空ポンプ６の二次側に設けられたハロゲン含有ガス導入口７から排気経路Ｌ４内へ供給するハロゲン含有ガスと、真空ポンプ６の一次側に設けられたハロゲン含有ガス導入口８から排気経路Ｌ４内へ供給するハロゲン含有ガスとは、同一種であってもよいし、異なる種類であってもよい。また、同一種であっても、濃度が異なっていてもよい。
【００５２】
以下、本発明の効果について実施例を用いて詳細に説明する。なお、本発明は、以下の実施例によって何ら限定されるものではない。
以下の実施例１〜３は、図１に示す薄膜形成装置１と同様の構成を持つＡＬＤ装置を用いて行った。
【００５３】
（実施例１）
ＡＬＤ装置において、原料ガスとしてトリスジメチルアミノシラン（３ＤＭＡＳ）を用いてシリコン酸化膜を形成した。また、真空ポンプ６の下流側に設けたハロゲン含有ガス導入口７からハロゲン含有ガスとしてフッ化水素（ＨＦ）を供給し、排気配管内の清浄化を行った。
なお、３ＤＭＡＳの供給流量は１０ｓｃｃｍ、ＨＦの供給流量は４０ｓｃｃｍとした。
また、３ＤＭＡＳを供給開始してから、ＨＦを供給開始するまでの待機時間は１秒とした。
【００５４】
図２は、実施例１における原料ガス及びハロゲン含有ガスの供給のタイミングを示す図である。なお、図２中、上段は原料ガスのグラフを、下段はハロゲン含有ガスのグラフをそれぞれ示す。また、図２中、Ｘ軸は成膜開始からの時間を、Ｙ軸は供給量をそれぞれ示す。
【００５５】
図２に示すように、原料ガスである３ＤＭＡＳの供給形態は、２秒供給と２秒停止の繰り返しとした。ここで、３ＤＭＡＳ分子１つに含まれるＳｉ原子数が１つ、ＨＦ分子に含まれるＦ原子数が１つであり、ＨＦ流量を３ＤＭＡＳ流量の４倍としている為、ハロゲン含有ガスであるＨＦの供給形態も、２秒供給と２秒停止の繰り返しとした。
結果、排気経路（排気配管）Ｌ４内で効率よく、ＳｉＦ４を副生成することができ、排気経路Ｌ４内におけるケイ素含有堆積物の発生を予防できた。また、本プロセスのＡＬＤ工程を１００時間繰り返した後の排気配管には腐食は確認されなかった。
【００５６】
（実施例２）
ＡＬＤ装置において、原料ガスとしてトリスジメチルアミノシラン（３ＤＭＡＳ）を用いてシリコン酸化膜を形成した。また、真空ポンプ６の下流側に設けたハロゲン含有ガス導入口７からハロゲン含有ガスとして三フッ化塩素（ＣＬＦ３）を供給し、排気配管内の清浄化を行った。
なお、３ＤＭＡＳ及び三フッ化塩素の供給流量はそれぞれ５ｓｃｃｍとした。
【００５７】
図３は、実施例２における原料ガス及びハロゲン含有ガスの供給のタイミングを示す図である。なお、図３中、上段は原料ガスのグラフを、下段はハロゲン含有ガスのグラフをそれぞれ示す。また、図３中、Ｘ軸は成膜開始からの時間を、Ｙ軸は供給量をそれぞれ示す。
【００５８】
図３に示すように、原料ガスである３ＤＭＡＳの供給形態は、２秒供給と２秒停止を３０回繰り返した（図中は、３回で表示）。ここで、３ＤＭＡＳ分子１つに含まれるＳｉ原子数が１つ、ＣＬＦ３分子に含まれるＦ原子数が３つであり、ＣＬＦ３流量と３ＤＭＡＳ流量を同じ流量としている為、ハロゲン含有ガスであるＣＬＦ３は原料ガスの供給停止後に８０秒（＝２秒×３０回×４倍÷３）の供給とした。
結果、排気経路（排気配管）Ｌ４内で効率よく、ＳｉＦ４を副生成することができ、排気経路Ｌ４内におけるケイ素含有堆積物の発生を予防できた。また、本プロセスのＡＬＤ工程を１００時間繰り返した後の排気配管には腐食は確認されなかった。
【００５９】
（実施例３）
ＡＬＤ装置において、原料ガスとしてビスジエチルアミノシラン（ＢＤＥＡＳ）を用いてシリコン酸化膜を形成した。また、真空ポンプ６の下流側に設けたハロゲン含有ガス導入口７、及び真空ポンプ６の上流側に設けたハロゲン含有ガス導入口８からハロゲン含有ガスとしてフッ化水素（ＨＦ）をそれぞれ供給し、排気配管内の清浄化を行った。
なお、ＢＤＥＡＳの供給流量は２０ｓｃｃｍ、ハロゲン含有ガス導入口７，８からのＨＦの供給流量はそれぞれ１０ｓｃｃｍ，４０ｓｃｃｍとした。
【００６０】
図４は、実施例３における原料ガス及びハロゲン含有ガスの供給のタイミングを示す図である。なお、図４中、上段は原料ガスのグラフを、中段はハロゲン含有ガス導入口７からのハロゲン含有ガスのグラフを、下段はハロゲン含有ガス導入口８からのハロゲン含有ガスのグラフをそれぞれ示す。また、図４中、Ｘ軸は成膜開始からの時間を、Ｙ軸は供給量をそれぞれ示す。
【００６１】
図４に示すように、原料ガスであるＢＤＥＡＳの供給形態は、２秒供給と２秒停止を３０回繰り返した（図中は、３回で表示）。その後、１２０秒間の待機時間を経て、再度、２秒供給と２秒停止を３０回繰り返した（図中は、３回で表示）。
ハロゲン含有ガスであるＨＦの供給形態は、真空ポンプ６の下流側に設けたハロゲン含有ガス導入口７からは、ＢＤＥＡＳの供給開始後、ＨＦを供給開始するまでの待機時間を１秒とし、その後、連続で４８０秒間供給した。
一方、真空ポンプ６の上流側に設けたハロゲン含有ガス導入口８からは、原料ガスの供給が停止している２回の待機時間中のそれぞれで６０秒間供給した。
結果、排気経路（排気配管）Ｌ４内で効率よく、ＳｉＦ４を副生成することができ、排気経路Ｌ４内におけるケイ素含有堆積物の発生を予防できた。また、排気配管の腐食を防ぐことができた。さらに、原料ガスの供給中、真空ポンプ６の上流側に設けたハロゲン含有ガス導入口８からのハロゲン含有ガスの供給を停止したため、ハロゲン含有ガスの反応炉２側への逆拡散を防ぐことができた。
【産業上の利用可能性】
【００６２】
本発明の薄膜形成装置は、半導体集積デバイスや液晶パネルなどの製造で用いられる物理蒸着法（ＰＶＤ法）、化学蒸着法（ＣＶＤ法）等を利用する薄膜形成装置、薄膜加工装置等の排気ガスを処理する装置に利用可能性を有する。
【符号の説明】
【００６３】
１…薄膜形成装置、２…反応炉、３…原料ガス流量制御装置、４，５…流量制御装置、６…真空ポンプ、７，８…ハロゲン含有ガス導入口、９，１０…ハロゲン含有ガス流量制御装置、１１…制御装置、Ｌ１…原料ガス供給経路、Ｌ２…各種プロセスガス供給経路、Ｌ３…不活性ガス供給経路、Ｌ４…排気経路（排気配管）、Ｌ５，Ｌ６…ハロゲン含有ガス供給経路、Ｌ７…不活性ガス供給経路
【図１】
2020057715.tif 000003
【図２】
2020057715.tif 000004
【図３】
2020057715.tif 000005
【図４】
2020057715.tif 000006